СПОСОБ ПРОИЗВОДСТВА ПЕНОСТЕКЛА

1. Способ производства пеностекла, включающий приготовление сухой смеси из тонкомолотых порошков стеклобоя и минерального компонента, термическую обработку из обжига и медленного остывания вместе с печью, отличающийся тем, что сухую порошкообразную смесь готовят с применением механоактивированных в течение 5-10 минут порошков стеклобоя в количестве 40-20 мас.% и высококристаллического минерала в количестве 60-80 мас.% от общей сухой навески, затворенную водным раствором гидроксида натрия.
2. Способ по п. 1, отличающийся тем, что подготовленную стеклошихту формуют в виде плит, либо мелкоштучных блоков, либо гранул, которые подвергают различной степени гидротермической обработки перед обжигом: либо без обработки, либо выдержке в атмосферных условиях в течение 12 часов, либо пропариванию при температуре 100°C с выдержкой под паром в течение 30 минут, термическую обработку плит и мелкоштучных блоков из обжига и остывания осуществляют при температуре 800-850°C в туннельной печи модульной конструкции, в которой последовательно располагаются обогреваемые и необогреваемые модули, а гранул - при таких же температурах - в барабанной печи, снабженной околопечным холодильником.